(57)【要約】【課題】優れた塗膜剥離性を有するとともに、人体や環境に対して優しく、しかもスプレー塗工に適した粘度を有しながら、塗工後は液ダレし難いという、最適なレオロジーコントロール特性（チクソトロピー性）を有するとともに、当該レオロジーコントロール特性（チクソトロピー性）が広範なｐＨ領域において長期に渡って得られる、実用利便性に優れた塗膜剥離剤を提供する。【解決手段】本発明の塗膜剥離剤は、（成分Ａ）沸点が１００℃以上の１価又は２価のアルコール系溶剤、及びその誘導体、（成分Ｂ）水、（成分Ｃ）レオロジーコントロール剤を含む。成分（Ｃ）は、非アルカリ金属塩である金属石けんである。塗膜剥離剤は、粘度が２５Ｐａ・ｓ以下（２５℃）に調整されている。【選択図】なし【特許請求の範囲】
【請求項１】
下記（Ａ）〜（Ｃ）の成分を含有する塗膜剥離剤であって、
（成分Ａ）  沸点が１００℃以上の１価又は２価のアルコール系溶剤、及びその誘導体、
（成分Ｂ）  水
（成分Ｃ）  レオロジーコントロール剤、
成分Ｃは、非アルカリ金属塩である金属石けんであり、
粘度が２５Ｐａ・ｓ以下（２５℃）に調整されていることを特徴とする塗膜剥離剤。
【請求項２】
（成分Ｄ）  付着性付与剤、粘度調整剤、ｐＨ調整剤から選択される少なくとも１種の添加剤を含有する、請求項１記載の塗膜剥離剤。
【請求項３】
成分Ａがベンジルアルコ−ル、又はベンジルアルコ−ルとジエチレングリコ−ルとの混合物であり、
成分Ｃがカルシウムステアレート、又はカルシウムラウレートである、請求項１又は２記載の塗膜剥離剤。
【請求項４】
成分Ａが３０〜８０重量％、成分Ｃが１〜１０重量％、成分Ｄが０〜１５重量％、残部として成分Ｂを含有する請求項１乃至３のいずれかひとつに記載の塗膜剥離剤。
【請求項５】
成分Ａがベンジルアルコール、又はベンジルアルコールとジエチレングリコールとの混合物であり、両者の使用比率がベンジルアルコール７０〜１００重量％、ジエチレングリコール０〜３０重量％である請求項１乃至４のいずれか一つに記載の塗膜剥離剤。
【発明の詳細な説明】
【技術分野】
【０００１】
本発明は塗膜剥離剤に関する。本発明に係る塗膜剥離剤は、橋梁などの土木・建築材の塗膜の剥離に好適に使用できる。
【背景技術】
【０００２】
橋梁などの鋼構造物の塗膜は経時により劣化するため、定期的な塗り替え補修が必要である。補修の為に再塗装を行う際には、素地調整としての錆の除去や劣化塗膜等の剥離が行われる。劣化塗膜等の剥離には、ブラスト処理や動力工具による物理的作用による方法が広く採られているが、これら方法では汚染された研磨材と有害な塗膜の粉塵や破片の発生及び飛散が懸念されており、また、処理を行う際に発生する騒音も懸念事項となっている。
【０００３】
上記問題点を解決する方法として、塗膜剥離剤を使用する方法が知られている。従来の塗膜剥離剤としては、塩化メチレン（ジクロロメタン）などの塩素系有機溶剤を主成分とする剥離剤が主に用いられている。しかし塩素系有機溶剤は臭気が強く、人体への有害性および環境への影響などの観点から、労働安全衛生法など様々な法律の規制を受けるようになり、現在では使用されていない。
【０００４】
塩素系有機溶剤に代わる塗膜剥離剤としては、モノアルキルグリコールエーテルとジアルキルグリコールエーテルのいずれか一方または両方の混合物を主成分とし、該エーテルにＮ−メチルピロリドン（Ｎ−メチル−２−ピロリドン、１−メチル−２−ピロリドン、以下適宜「ＮＭＰ」と称す）、エステル類、ケトン類、アルコール類から選ばれた、少なくとも１種の高沸点溶剤と、界面活性剤を配合してなるもの（特許文献１）、二塩基酸エステルを主成分とし、該エステルにＮ−メチルピロリドンまたはＮ−メチルピロリドンとベンジルアルコールからなる高沸点溶剤と、有機酸と、界面活性剤からなるもの（特許文献２）、環状構造を有する含窒素溶剤および脂肪酸エステルを含有するもの（特許文献３）、及び二塩基酸エステルを主成分として複素環状系有機化合物、アルコール類から選ばれた高沸点溶剤などからなるもの（特許文献４）などが提案されている。
【０００５】
この種の塗膜剥離剤は、作業効率などに鑑みるとスプレー塗工により対象物に塗布されて好適であるが、スプレー塗工に適した塗膜剥離剤は特許文献５に開示されている。特許文献５の塗膜剥離剤は、アルコール系溶剤と水と無機系増粘剤とを含有してなるものであり、その段落［００１１］には、アルコール系溶剤の具体例として、メチルアルコール、エチルアルコール、ベンジルアルコール等を含む広範なアルコールが列挙されている。また、特許文献５の段落［００１６］には、無機系増粘剤の具体例として、シリカ、カオリン鉱物、サーペンチン、タルク、雲母、バーミキュライト、スメクタイト（モンモリロナイト、バイデライト、ノントロナイト、サポナイト、ヘクトライト、ソーコナイト、スチーブンサイトを含む）、ベントナイト、セピオライト、有機クレー、有機ベントナイト等が列挙されている。
【先行技術文献】
【特許文献】
【０００６】
【特許文献１】特開平１０−２７９８５０号公報
【特許文献２】特開２００７−２０４７６８号公報
【特許文献３】特開２０１４−１７７５９９号公報
【特許文献４】特開２００６−０６３１０６号公報
【特許文献５】特開２０１３−０９１６７７号公報
【発明の概要】
【発明が解決しようとする課題】
【０００７】
特許文献１〜４の塗膜用剥離剤では、剥離性能が十分ではなく、特に、さび止めペイントが配合された塗料が使用された塗膜などに対する剥離性や、鉛化合物、クロム化合物、ポリ塩化ビフェニル（ＰＣＢ）等の有害物質を含む塗膜に対する剥離性能や、アスベスト塗装物等の有害物質を含む塗膜に対する剥離性能が不十分である。また、Ｎ−メチルピロリドンは臭気の強い物質であるため、これを用いた剥離剤は作業性に問題がある。さらに、Ｎ―メチルピロリドンは欧州高懸念物質（ＳＶＨＣ）リストの追加物質となったため、業界でも使用しない方向で検討が進んでいる。
【０００８】
一方、特許文献５のようなアルコール系溶剤を含有する塗膜剥離剤では、該アルコール系溶剤に由来する塗膜膨潤作用、塗膜軟化作用が期待できる。但し、メチルアルコールなどの低沸点のアルコールを溶剤とした場合には、皮膚刺激や呼吸器刺激などの人体へ悪影響を及ぼすおそれがある。溶剤が気化することによる引火の危険性もある。加えて、塗膜剥離剤をスプレー噴霧する場合には、スプレー塗工時には目詰まりせず、塗工後は液ダレし難いというチクソトロピー性が求められるとともに、実用上は当該チクソトロピー性が広範なｐＨ領域において長期に渡って発揮されることが求められる。しかし、特許文献５のようにシリカ粒子等の無機系増粘剤を含む塗膜剥離剤では、チクソトロピー性についてはある程度は考慮されているものの、実際にはスプレー塗工が困難であったり、スプレー塗工後に液ダレが生じることが避けられず、実用上、著しい難がある。液ダレが生じると、塗膜剥離剤を剥離対象となる塗膜上に留めておくことが困難となり、結果として塗膜剥離性が低下する。広範なｐＨ領域においてチクソトロピー性を得ることもできず、しかも長期保存性にも難がある。さらに、特許文献５において増粘剤として添加されるシリカ粒子のうち、特に不溶性の結晶シリカは発癌性があると指摘されており、ラベル表示やＳＤＳの公布対象となっている。
【０００９】
本発明は以上のような従来の塗膜剥離剤の抱える問題を解決するためになされたものであり、優れた塗膜剥離性を有するとともに、人体や環境に対して優しく、しかもスプレー塗工に適した粘度を有しながら、塗工後は液ダレし難いという、最適なレオロジーコントロール特性（チクソトロピー性）を有するとともに、当該レオロジーコントロール特性（チクソトロピー性）が広範なｐＨ領域において長期に渡って得られる、実用利便性に優れた塗膜剥離剤を提供することを目的とする。
【課題を解決するための手段】
【００１０】
本発明者は、沸点が１００℃以上の１価又は２価のアルコール系溶剤・及びその誘導体を用いれば、常温使用時において気化することがなく、皮膚刺激や呼吸器刺激などの人体への悪影響や引火の危険性を低くすることができること、および当該アルコール系溶剤及びその誘導体のレオロジーコントロール剤として金属石けん類を採用すれば、人体・環境への影響を最小限に抑えることができること、さらに、これらアルコール系溶剤、及びその誘導体とレオロジーコントロール剤としての金属石けん類とで塗膜剥離剤を形成すると、塗工前において比較的粘度の低い物性を確保しながら、塗工後は液ダレが少なく、優れたレオロジーコントロール特性（チクソトロピー性）を発揮すること、および当該チクソトロピー性が広範なｐＨ領域において長期に渡って発揮されることを見出して本発明を完成するに至った。
【００１１】
すなわち本発明は、（成分Ａ）沸点が１００℃以上の１価又は２価のアルコール系溶剤、及び・その誘導体、（成分Ｂ）水、（成分Ｃ）レオロジーコントロール剤を含み、成分（Ｃ）は、非アルカリ金属塩である金属石けんであり、粘度が２５Ｐａ・ｓ以下（２５℃）に調整されている塗膜剥離剤である。
本発明に係る塗膜剥離剤は、スプレー（リシンガン、エアスプレー、エアレススプレー）塗工に好適に使用できる。本発明に係る塗膜剥離剤は、橋梁用、土木・建築用等の塗膜（旧塗膜）の表面に上記スプレー塗工等により塗布されたのち、一定時間放置され、その後、皮すき、スクレーパー等により旧塗膜とともに除去される。
【００１２】
本発明の塗膜剥離剤には、（成分Ｄ）付着性付与剤、粘度調整剤、ｐＨ調整剤から選択される少なくとも１種の添加剤を含有させることが好ましい。
【００１３】
具体的には成分Ａがベンジルアルコール、又はベンジルアルコールとジエチレングリコールとの混合物であり、成分Ｃはカルシウムステアレート、又はカルシウムラウレートであることが好ましい。より具体的には、成分Ａがベンジルアルコール、又はベンジルアルコールとジエチレングリコールとの混合物であり、両者の使用比率はベンジルアルコール７０〜１００重量％、ジエチレングリコール０〜３０重量％とすることが好ましい。
【００１４】
成分Ａが３０〜８０重量％、成分Ｃが１〜１０重量％、成分Ｄが０〜１５重量％、残部として成分Ｂを含有するものであることが好ましい。なお、後述の成分Ａ’を含有させる場合には、上述の成分Ａの含有量には成分Ａ’の含有量が含まれる。また、本発明において成分Ｂは必須成分であり、１０重量％以上含有させることが望ましい。
【００１５】
以下にＡ〜Ｄの各成分について説明する。
（成分Ａ）
本発明の成分Ａである沸点が１００℃以上の１価又は２価アルコール系溶剤・及びその誘導体は、剥離対象の塗膜（旧塗膜）に対して濡れ易く、当該旧塗膜を膨潤・軟化させることを目的として配合される。なお成分Ａの沸点が１００℃未満の場合、常温使用時も蒸気圧が高くなり、引火するおそれがある。また旧塗膜に浸透する前に蒸発して、旧塗膜の除去効率（塗膜剥離性）の著しい低下を招く。このような観点から、成分Ａの沸点は１００℃以上であることが好ましく、１５０℃以上であることがより好ましい。
【００１６】
１価アルコール系溶剤の具体例としては、Ｃ５以上のアミルアルコール、ヘキシルアルコール、ヘプチルアルコール、オクチルアルコール、２−エチルヘキシルアルコール等の脂肪酸アルコール、ベンジルアルコール、ベンジルカルビノール、ベンジルジメチルカルビノール等の芳香族アルコール等が例示できる。これらのうち、剥離性能、高沸点、および化審法の表示・通知物質に該当しないという点で、ベンジルアルコール等の芳香族アルコールが好適である。
【００１７】
２価アルコール系溶剤・およびその誘導体の具体例としては、モノエチレングリコール、ジエチレングリコール、トリエチレングリコール、及びそれらのメチル、エチル、プロピル、及びブチルエーテルの群から選ばれる。
具体的にはエチレングリコール、エチレングリコールモノメチルエーテル、ジエチレングリコール、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、トリエチレングリコール、トリエチレングリコールモノメチルエーテル、トリエチレングリコールモノエチルエーテル、トリエチレングリコールモノブチルエーテル等が例示できる。
但し、エチレングリコール及びその誘導体は労安法（労働安全衛生法）で表示及び通知対象物質であるため、安全対策の点では不使用であることが好ましく、特に剥離性能、高沸点、安衛法の表示及び通知対象物質に該当しないという点で、ジエチレングリコール、及びその誘導体が好適である。
【００１８】
以上のような本発明のアルコール系溶剤は、前記例示の物質を少なくとも１種含むものであり、２種以上を併用するものであってもよい。具体的には芳香族アルコールとグリコール、芳香族アルコールとグリコールエーテルの併用が好ましく、特にベンジルアルコール、ベンジルアルコールとジエチレングリコールの併用、ベンジルアルコールとジエチレングリコールモノアルキルエーテルの併用、ベンジルアルコールとジエチレングリコールジアルキルエーテルの併用がより好ましい。
【００１９】
成分Ａは、剥離剤全体の３０〜８０重量％配合され、４０〜７５重量％の範囲であることがより好ましい。成分Ａの含有量が３０重量％を下回ると、剥離性能の低下を招く。成分Ａの含有量が８０重量％を超えると、成分Ｂ（水）の含有量が少なくなり、チクソトロピー性、耐液ダレ性が低下し、その結果塗膜剥離性の低下を招く。
【００２０】
上記の溶剤には、さらに沸点１００℃以上の他の高沸点溶剤（成分Ａ’）を併用することができる。かかる高沸点溶剤の具体例としては、アジピン酸ジメチル、アジピン酸ジ（2-エチルヘキシル）、セバシン酸ジメチル、セバシン酸ジブチル、セバシン酸ジ（2-エチルヘキシル）、アゼライン酸ジ（2-エチルヘキシル）等の脂肪族二塩基酸エステル系溶剤、テルペンアルコール、テルペンケトン等のテルペン類、γ-ブチロラクトン、δ-バレロラクトン等のラクトン類で例示される鎖状・環状炭化水素系溶剤の１種、又は２種以上を併用することができる。成分Ａ’は、剥離剤全体の１〜５０重量％の範囲で配合することができる。なお、当該成分Ａ’を配合する場合の含有量（配合量）は、成分Ａの含有量（配合量、３０〜８０重量％）に含まれる。
【００２１】
（成分Ｂ）
本発明の塗膜剥離剤に含まれる水（成分Ｂ）は、剥離剤全体の１０〜２５重量％配合され、より好ましくは１５〜２０重量％配合される。塗膜剥離剤を非引火性（消防法危険物に非該当）とする為には、成分Ｂの配合量は１０重量％以上であることが望ましく、剥離性能の観点からは２５重量％以下であることが望ましい。
【００２２】
（成分Ｃ）
本発明に係るレオロジーコントロール剤は、単なる増粘の目的で配合されるものではなく、剥離剤にスプレー塗工の前後において粘性が変化するチクソトロピー性を付与することを目的として配合される。より具体的には、スプレー塗工時においては相対的に粘度が低くノズル詰まりを生じさせないこと、およびスプレー塗工後では液ダレが生じない程に相対的に高い粘度となるようなチクソトロピー性を付与する目的で配合される。加えて本発明に係るレオロジーコントロール剤には、上記のチクソトロピー性が強アルカリ領域を含む広範なｐＨ領域で発揮されること、さらに当該広範なｐＨ領域におけるチクソトロピー性が長期に渡り安定的に発揮されることが求められる。即ち、（１）スプレー塗工時での上記適性を発揮すること、（２）広範なｐＨ領域においても変わらずチクソトロピー性を発揮すること、（３）長期に渡り安定的にチクソトロピー性を発揮することの三点を同時に満たすレオロジーコントロール剤として、本発明においては金属石けんを採用している。
【００２３】
金属石けんとは、脂肪酸等の有機酸からなる非アルカリ金属塩の総称であり、本発明で使用される金属石けんの具体例としては、アルミニウム石けん（アルミニウムステアレート）、カルシウム石けん（カルシウムステアレート、カルシウムラウレート）、亜鉛石けん（ジンクステアレート）、マグネシウム石けん（マグネシウムステアレート）、バリウム石けん（バリウムステアレート、バリウムラウレート）等を挙げることができ、これらの１種、又は２種以上を併用することができ、特に安全性（安衛法：表示・通知対象物質に非該当）の点で、ステアリン酸カルシウム（カルシウムステアレート）が好ましい。また、ステアリン酸カルシウムは透明であり融点も１５０〜１６０℃と他の金属石けんに比べて高い為、より安定的である点でも優れている。
【００２４】
上記の例示した金属石けんの一般市販品は、粒度７５μｍ（０．０７５ｍｍ）以下の粉体である為、エアレススプレー塗工において、スプレーガン先端の細孔を詰まらせる（いわゆる「ノズル詰まり」）等のトラブルが無く、作業性に優れている。また、上記の金属石けんは、強アルカリ領域を含む広範な領域でチクソトロピー性を長期に渡り安定的に発揮する。さらに上記の金属石けんの透明融点は１１０℃以上である為、本剥離剤の消防法非危険物（非引火性）であるという特徴を損なうことも無い。
【００２５】
本発明のチクソトロピー性発現のメカニズムは、組成中の成分Ａの１価又は２価のアルコール系溶剤、及びその誘導体と、成分Ｃの金属石けんとが凝集して、巨大な凝集状態分子が形成され、さらにこれら凝集状態分子どうしが成分Ｂ（水）を介して、さらに大きなネットワークを形成することに拠ると考える。
より詳しくは、１価又は２価のアルコール系溶剤、及びその誘導体は、親油性の有機基（アルカリ基、アリール基）と親水性のＯＨ基よりなる。一方、金属石けん類は親油性の有機基（ステアリン酸等の脂肪酸残基）とカルシウム等の非アルカリ金属より成る。両者の分子中には、共に親油性の有機基が存在する為、これら（有機基）が相互に接近（凝集）することで、巨大な凝集状態分子（凝集状態金属石けん分子）が形成される。この凝集状態金属石けん分子の末端には、ＯＨ基、及び非アルカリ金属が位置しており、当該ＯＨ基が更に組成中の水（成分Ｂ）との間で水素結合による３次元のネットワーク（網目構造）を形成することで、更なる凝集効果が発揮され、これにて、さらに巨大な凝集状態金属石けん分子が形成される。
【００２６】
以上のように本発明の剥離剤においては、巨大な凝集状態金属石けん分子が形状されるため、スプレー塗工時の粘度は低いにも拘らず、塗工後は優れたタレ防止効果を発揮する。加えて、上述のように巨大な凝集状態金属石けん分子の構造は、上述のように(成分Ａ)１価又は２価アルコール系溶剤・及びその誘導体、(成分Ｃ)本発明に係るレオロジーコントロール剤としての金属石けん類の２つの分子が単に水素結合などの化学結合によらず、相互に接近（凝集）しているのみであるから、塗工時において比較的高い剪断力がかかると、該剪断力により容易に引き離され流動性を示すが、塗工後において剪断力を取り除くと再び凝集するため、粘度は高くなり、タレ防止効果を示す。
【００２７】
なお、従来公知のレオロジーコントロール剤としては、超微粉シリカ系、カオリン鉱物、タルク、雲母、スメクタイト（モンモリロナイト、バイデライト、サポナイト、ヘクトナイト等）、ペントナイト、クレー等の無機系添加剤、アルギン酸ナトリウム、アルギン酸プロピレングリコールエステル、カルボキシメチルセルロースナトリウム、カルボキシメチルセルロースカルシウム、デンプングリコール酸ナトリウム、デンプンリン酸エステルナトリウム、ポリアクリル酸ナトリウム、メチルセルロース、ヒドロキシプロピルメチルセルロース等の合成添加剤、種子を原料とする多糖類（グアーガム、タラガム等）、樹脂・樹液を原料とする多糖類（アラビアガム、トラガントガム等）、海藻を原料とする多糖類（アルギン酸、カラギナン等）、発酵生産物多糖類（キサンタンガム、ジエランガム等）、植物抽出物（ペリチン）、甲殻類抽出物（キチン、キトサン、キトサミン等）等を挙げることができるが、これら従来のレオロジーコントロール剤では、上述のようなチクソトロピー性が発揮されること、強アルカリ領域においてもチクソトロピー性が発揮されること、および長期に渡り安定的にチクソトロピー性が発揮されることの３点を同時に満たすことはできない。
【００２８】
（成分Ｄ）
本発明の塗膜剥離剤には、本来の性能を損なわない範囲に於いて、付着性付与剤、粘度調整剤、ｐＨ調整剤から選択される少なくとも１種の添加剤（成分Ｄ）を含有させることができる。ｐＨ調整剤以外の添加剤の配合割合は、剥離対象塗膜の表面状態に応じた、剥離剤の付着性付与や、スプレー塗工に適した粘度保持（２５Ｐａ・ｓ以下（２５℃）に調整）に従って変更される。かかる添加剤（成分Ｄ）の添加量は、０〜１５重量％であることが望ましい。
【００２９】
ｐＨ調整剤は、剥離対象塗膜（旧塗膜）に対する剥離効果の向上を目的として配合される。酸性成分としては、塩酸、リン酸等の無機酸、酢酸、蓚酸、クエン酸、酪酸、乳酸、りんご酸等の有機酸が例示できる。アルカリ性成分としては、水酸化ナトリウム、水酸化カリウム等の無機アルカリ、モノエタノールアミン、モノイソプロパノールアミン、ジエタノールアミン、トリエタノールアミン等の有機アルカリが例示できる。ｐＨ調整剤は、上記のうちの１種のみに限らず、複数種を併用することができる。
【００３０】
上記のアルカリ性成分のうち、アミン系化合物やアミド系化合物は一般的に人体や環境への影響が懸念されるうえに、化学的に不安定（特にアルカリ性の条件下で不安定）であり、水酸化ナトリウムや過酸化水素等と併用すると、アンモニア性分解物の生成、及びそれに伴い特有のアンモニア臭を発生する為、作業者の人体・健康面への影響、或いは環境への影響面で適していない。
【００３１】
ｐＨ調整剤を使用した本発明の塗膜剥離剤の適応ｐＨの範囲は、ｐＨ１〜１４であり、剥離剤の基本物性（粘度、剥離性能等）が阻害されること無く、長期にわたり安定的に保つことができる。
【００３２】
その他添加剤としては、汎用の有機合成高分子系添加剤として、アルギン酸プロピレングリコールエステル、アクリル酸／アクリル酸エステル共重合体、ポリアクリル酸ナトリウム、ポリビニルアルコール系、ポリエチレンオキサイド系、ウレタン変性ポリエーテル系、及びデンプングリコール酸ナトリウム、デンプンリン酸エステルナトリウム等のＤ‐グリコール系多糖類、メチルセルロース、カルボキシメチルセルロースナトリウム、カルボキシメチルセルロースカルシウム、ヒドロキシプロピルメチルセルロース等のセルロース系多糖類が挙げられ、天然品としては種子を原料とする多糖類（グアーガム、タラガム等）、樹脂・樹液を原料とする多糖類（アラビアガム、トラガントガム等）、海藻を原料とする多糖類（アルギン酸、カラギナン等）、発酵生産物多糖類（キサンタンガム、ジエランガム等）、植物抽出物（ペリチン）、甲殻類抽出物（キチン、キトサン、キトサミン等）等の増粘剤が挙げられ、特にセルロース系多糖類が、人・環境に対する安全性の点から好適である。
【発明の効果】
【００３３】
本発明によれば、優れた塗膜剥離性を有するとともに、人体や環境に対して優しく、しかもスプレー（リシンガン、エアスプレー、エアレススプレー）塗工に適した粘度を有しながら、塗工後は液ダレし難いという、最適なレオロジーコントロール特性（チクソトロピー性）を有するとともに、当該レオロジーコントロール特性（チクソトロピー性）が広範なｐＨ領域において長期に渡って得られる、実用利便性に優れた塗膜剥離剤を得ることができる。
【００３４】
本発明に係る塗膜剥離剤は、橋梁用、土木・建築用等の塗膜（旧塗膜）の剥離に好適であり、ＬＣＣ（Life Cycle Cost）の低減化に寄与することができる。また本発明に係る塗膜剥離剤を用いれば、旧塗膜に含まれる鉛化合物、クロム化合物、ポリ塩化ビフェニル（ＰＣＢ）等の有害物質を安全に剥離することができる。解体される建築物件の塗膜に含まれるアスベスト塗装物等の有害物質を安全に剥離することもできる。
【００３５】
また本発明に係る塗膜剥離剤によれば、従来よりも少ない塗工量（〜０．５ｋｇ／ｍ２程度）で、より薄い塗工塗膜（〜５００μｍ程度）にコントロールすることが可能であり、少ない使用量で優れた剥離性能が得られる利点もある。
【発明を実施するための形態】
【００３６】
（実施例１〜４）
下記の成分Ａ、Ａ’、Ｂ、Ｃ、Ｄを配合して、実施例１の塗膜剥離剤を得た。
（成分Ａ）
ベンジルアルコール（沸点２０５℃、１価の芳香族アルコール）  56.0重量％
ジエチレングリコール（沸点２４４．３℃、２価のアルコール）  5.0重量％
【００３７】
（成分Ａ’）
γ-ブチロラクトン（沸点２０４℃）  15.0重量％
（成分Ｂ）
水  18.0重量％
（成分Ｃ）
カルシウムステアレート  4.0重量％
（成分Ｄ）
ヒドロキシプロピルメチルセルロース  2.0重量％
【００３８】
同様に、下記の表１に示す配合割合で成分Ａ、Ａ’、Ｂ、Ｃ、Ｄを配合して実施例２〜４の塗膜剥離剤を得た。
【００３９】
（比較例１〜６）
実施例４の塗膜剥離剤の成分Ｃ（金属石けん）に代えて、レオロジーコントロール剤として多糖類（キサンタンガム）（成分Ｃ’）を配合して、比較例１の塗膜剥離剤を得た。
実施例４の塗膜剥離剤の成分Ｃ（金属石けん）に代えて、レオロジーコントロール剤とし超微粉シリカ（成分Ｃ’）を配合して、比較例２の塗膜剥離剤を得た。
以下、表１に示す配合割合で成分Ａ、Ａ’、Ｂ、Ｃ’、Ｄを配合して比較例３〜６の塗膜剥離剤を得た。
【００４０】
【表１】
2019131651.tif 000002
【００４１】
（物性）
実施例、および比較例に係る塗膜剥離剤の物性（ｐＨ）と製品粘度（スプレー塗工前の常態における粘度）は表１に示すとおりである。粘度の測定には、Ｂ型粘度計(東機産業株式会社製品  ＢＭ形)を使用した。実施例、及び比較例での測定は、ロータNo.３、No.４を適宜、使い分け測定した。実施例の粘度の測定では、レオロジーコントロール剤の影響で、ロータの回転数(r.p.m)が大きくなる程、剪断力がかかり粘度が低下する傾向があるため、本実施例、及び比較例では使用ロータと回転数を変えて数点で測定を行い、数値が安定した点を測定値とした。測定温度は２５℃に設定した。
【００４２】
（評価）
スプレー塗工性、タレ性、懸念物質の有無に基づく安全性の評価、及び引火点に基づく消防法上の安全性の評価は表１に示すとおりである。
スプレー塗工性は、実施例、及び比較例に係る塗膜剥離剤をエアレススプレー方式により、垂直姿勢に載置した、塗膜剥離性能の評価試験に供する評価用塗膜試験片（後述）の表面に塗膜剥離剤を塗布し、そのときにノズル詰まりやスプレー塗工での不具合が生じるか否かの観点から評価した。
◎：スプレー塗工性が良好であり、タレは殆ど見られない。
△：タレは少ないが、高粘度のため、スプレー塗工性が不良である。
×：タレが生じている。
なお、上記評価の「×」の原因としては、アルカリ領域において増粘剤が分解することに起因する粘度低下（比較例１）、溶剤（ＮＭＰ）が分解することに起因する粘度低下（比較例４）のほか、水を含まないことによりタレが生じたこと（比較例６）などが考えられる。
【００４３】
表１におけるスプレー塗工性の評価より、実施例１〜４の塗膜剥離剤は、ノズル詰まり等が生じることはなく、エアレススプレーによる塗布が可能であることが確認できた。また、実施例１〜４の塗膜剥離剤は、塗工前の常態において２０Ｐａ・ｓ（２５℃）程度の比較的低粘度であるにも拘らず、液ダレは生じず、金属石けんが優れたレオロジーコントロール性（チクソトロピー性）を発揮することが確認できた。さらに、実施例２の塗膜剥離剤がｐＨ２の強酸性を示し、実施例４の塗膜剥離剤がｐＨ１４の強アルカリ性を示すこと、および両実施例に係る塗膜剥離剤が６ヶ月保存後においても分解せず、しかも６ヶ月保存後においてもスプレー塗工性・タレ性が良好であり、優れたチクソトロピー性を発揮することにより、実施例１〜４に係る塗膜剥離剤が、最適なレオロジーコントロール特性（チクソトロピー性）を広範なｐＨ領域において長期に渡って発揮することが確認できた。換言すれば、金属石けんをレオロジーコントロール剤とする実施例に係る塗膜剥離剤が、長期保存性や安定性に優れることが確認できた。
【００４４】
これに対して、金属石けんに代えて、増粘剤として多糖類（キサンタンガム）を含む比較例１の塗膜剥離剤では、その調整後から分解が生じ、粘度の低下が見られ、スプレー塗工後は液ダレが見られた。
金属石けんに代えて、増粘剤として超微粉シリカを含む比較例２、４、５の塗膜剥離剤では、塗工前の常態においては比較的高粘度であるにも拘らず、スプレー塗工後は液ダレが見られた。なお、超微粉シリカは発塵しやすく、安全性の点でも問題がある。
金属石けんに代えて、増粘剤としてポリアクリル酸ナトリウムを含む比較例３の塗膜剥離剤では、塗工前の常態においては比較的高粘度（４０Ｐａ・ｓ（２５℃））であるにも拘らず、スプレー塗工後は液ダレが見られた。また、比較例３の塗膜剥離剤では、成分Ａ（アルコール系溶剤）の一部をＮ−メチル−２−ピロリドン（ＮＭＰ）に代えているが（成分Ａ’）、当該ＮＭＰは安全性の点でも問題がある。
成分Ｂ（水）を含有しない比較例６に係る塗膜剥離剤では、引火点が１０２℃（開放式試験機）を示し、引火性に問題があった。また、液ダレが生じる点でも問題があった。これは、実施例に係る塗膜剥離剤では、金属石けん（成分Ｃ）とアルコール系溶剤（成分Ａ）とで構成される凝集状態金属石けんの端部のＯＨ基が、更に組成中の水（成分Ｂ）と水素結合し、巨大な３次元ネットワーク（網目構造）が形成されることで、液ダレを防止できるのに対して、水を含有しない比較例６に係る塗膜剥離剤では、凝集効果が小さく、良好なタレ防止効果が発揮されないことに拠ると考える。
【００４５】
塗膜剥離性能の評価試験
（評価用塗装試験片の作製）
長さ１５０ｍｍ、幅７０ｍｍ、厚さ３〜５ｍｍの普通鋼板（ＪＩＳ  Ｇ  ３１０１に規定するＳＳ４００の鋼板にブラスト処理をしたもの）を、下記の要領で作製した２種の塗装系（Ａ塗装系、Ｂ塗装系）で被覆した。塗装完了後、６０℃の恒温槽中で３０日間養生して剥離用試験片を得た。
【００４６】
（Ａ塗装系）
長はく形エッチングプライマー（１５μｍ）／（下塗）鉛・クロムフリーさび止めペイント（３５μｍ）２回／（中塗）長油性フタル酸樹脂塗料（３０μｍ）／（上塗）長油性フタル酸樹脂塗料（２５μｍ）、（総膜厚１４０μｍ）
（Ｂ塗装系）
無機ジンクリッチプライマー（１５μｍ）／（下塗）エポキシ樹脂系（６０μｍ）／（中塗）塩化ゴム系塗料（３５μｍ）／（上塗）塩化ゴム系塗料（３０μｍ）、（総膜厚１４０μｍ）
【００４７】
上記の要領で作製した２種の塗装系（Ａ塗装系、Ｂ塗装系）の試験片に、［表１］の実施例１〜４、及び比較例１〜６の塗膜剥離剤をハケを使って平均塗布膜厚５００μｍ（付着目標）塗布し、塗布性、膜厚保持性、２４時間放置後の塗膜剥離製等の評価試験を実施した。以下の表２に評価試験結果を示す。なお、表２では、先のスプレー塗工性・タレ性の評価試験結果を合わせて示す。
【００４８】
【表２】
2019131651.tif 000003
【００４９】
表２に示すように、実施例１〜４に係る塗膜剥離剤では、膜厚保持性が良好であり、液ダレが無く、平均膜厚約５００μｍの塗布が可能であった。
加えて、実施例１〜４の塗膜剥離剤を用いれば、Ａ塗装系とＢ塗装系のいずれの塗装系についても、それら塗装系の塗膜を完全に剥離することができることが確認できた。特に、実施例２、及び実施例４の塗膜剥離剤では、２４時間放置を待たずに、容易に完全に両塗装系の塗膜を剥離することができた。また、実施例１〜４の塗膜剥離剤において、材質（試験用鋼板）を腐食させる等の影響は無かった。
以上より、実施例１〜４に係る塗膜剥離剤が塗膜剥離性能を有することが確認できた。
【００５０】
これに対して、表２に示すように、比較例１〜６に係る塗膜剥離剤では、タレ性や膜厚の保持能などが不良であり、Ａ、Ｂの塗装系に対する塗膜剥離性能が不良であった。
【００５１】
以上より、実施例１〜４に係る塗膜剥離剤が優れた塗膜剥離性能を発揮することが確認できた。